(57)【要約】【課題】印刷強度が強く、透光性あるいは遮光性が自由自在で意匠性の高いメタリック調の天板を備えた誘導加熱調理器を提供する。【解決手段】天板１の裏面に酸化チタン等の無機顔料７を配合したメタリック調絵具８を印刷した後、透光性の着色ガラス絵具９を印刷し、さらにシリコンあるいはフッ素系の透明な耐熱塗料１０にてオーバーコートをする三層印刷構成とした。【選択図】図１
2005302633.tif 000002
【特許請求の範囲】
【請求項１】
天板を透光性耐熱低膨張ガラスで形成した筐体と、前記天板下方に位置する加熱コイルと、前記加熱コイルに高周波電流を供給する制御回路と、前記天板下面に密着し被加熱調理容器の温度を検出するセンサーとを備え、前記天板は、裏面に酸化チタン等の無機顔料を配合したメタリック調絵具を印刷した後、透光性の着色ガラス絵具を印刷し、さらにシリコンあるいはフッ素系の透明な耐熱塗料にてオーバーコートをする三層印刷構成とした誘導加熱調理器。
【請求項２】
シリコンあるいはフッ素系の透明な耐熱塗料は、酸化チタン等の無機顔料を配合した請求項１に記載の誘導加熱調理器。
【請求項３】
天板は、センサーが天板に当接する部分にシリコンあるいはフッ素系の着色した耐熱塗料を部分的に印刷する四層印刷構成とした請求項１または２に記載の誘導加熱調理器。
【請求項４】
天板を耐熱低膨張ガラスで形成した筐体と、前記天板下方に位置する加熱コイルと、前記加熱コイルに高周波電流を供給する制御回路と、前記天板下面に密着し被加熱調理容器の温度を検出するセンサーとを備え、前記天板は、表面に着色したガラス絵具を用いてパターンを印刷した後、透明のガラス絵具を用いてオーバーコートをする二層印刷構成とした誘導加熱調理器。
【発明の詳細な説明】
【技術分野】
【０００１】
本発明は主として一般家庭または厨房等で使用される鉄やステンレス製はもとより銅やアルミニウム等の材料で形成された調理器具も加熱できる誘導加熱調理器に関するものである。
【背景技術】
【０００２】
近年、台所で使用される加熱調理器として、火を使わない安全でクリーンな熱源である誘導加熱調理器が普及し始めている。この誘導加熱調理器に使用される天板については、明るい系統の色調が目立つようになり、メタリック調のシルバーあるいはゴールドあるいは青、赤といったものも見受けられるようになってきた。また、天板においては操作表示や火力表示に発光体を使用し、この天板を介して表現するものが主流となってきている。
【０００３】
しかしながら、こういったメタリック調の色調を出すためには、無機顔料を配合するため、配合量によっては、焼成時に顔料の無機顔料が溶解できず印刷強度が低下するという課題と、メタリック調に発色するため透光性が低下するという課題を有していた。
【０００４】
従来のメタリック調の天板として以下の構成のものがある（例えば、特許文献１参照）。前記従来のメタリック調の天板は、無機顔料を被覆してなるパール調の材料と、シリコンレジンまたは、シリカ質ゾルとからなるパール調絵具層を絵付け焼成してなる透光性低膨張ガラスセラミックであった。
【特許文献１】特開２００１−２１３６４２号公報
【発明の開示】
【発明が解決しようとする課題】
【０００５】
しかしながら、前記構成では無機顔料を配合するため、配合量によっては、焼成時に顔料の無機顔料が溶解できず印刷強度が低下するという課題と、メタリック調に発色するため透光性が低下するという課題を有しており実用的ではなかった。
【０００６】
本発明は、上記従来の課題を解決するもので印刷強度が強く、透光性あるいは遮光性自由自在で意匠性の高いメタリック調の天板を備えた誘導加熱調理器を提供するものである。
【課題を解決するための手段】
【０００７】
前記課題を解決するために、本発明の誘導加熱調理器は、天板を透光性耐熱低膨張ガラスで形成した筐体と、前記天板下方に位置する加熱コイルと、前記加熱コイルに高周波電流を供給する制御回路と、前記天板下面に密着し被加熱調理容器の温度を検出するセンサーとを備え、前記天板の裏面に酸化チタン等の無機顔料を配合したメタリック調絵具を印刷した後、透光性の着色ガラス絵具を印刷し、さらにシリコンあるいはフッ素系の透明な耐熱塗料にてオーバーコートをする三層印刷構成としたものである。
【０００８】
このシリコンあるいはフッ素系の透明な耐熱塗料にてオーバーコートをすることによって、無機顔料の配合量が多くても三層目の耐熱塗料にて印刷強度を保ち、また、透明な耐熱塗料を使用することで無機顔料の発色を妨げることがないものである。
【発明の効果】
【０００９】
本発明の誘導加熱調理器は、天板を透光性耐熱低膨張ガラスで形成した筐体と、前記天板下方に位置する加熱コイルと、前記加熱コイルに高周波電流を供給する制御回路と、前記天板下面に密着し被加熱調理容器の温度を検出するセンサーとを備え、前記天板の裏面に酸化チタン等の無機顔料を配合したメタリック調絵具を印刷した後、透光性の着色ガラス絵具を印刷し、さらにシリコンあるいはフッ素系の透明な耐熱塗料にてオーバーコートをする三層印刷構成としたものであり、印刷強度が強く、透光性あるいは遮光性が自由自在で意匠性の高いメタリック調の天板を備えた誘導加熱調理器を提供するものである。
【発明を実施するための最良の形態】
【００１０】
第１の発明は、天板を透光性耐熱低膨張ガラスで形成した筐体と、前記天板下方に位置する加熱コイルと、前記加熱コイルに高周波電流を供給する制御回路と、前記天板下面に密着し被加熱調理容器の温度を検出するセンサーとを備え、前記天板の裏面に酸化チタン等の無機顔料を配合したメタリック調絵具を印刷した後、透光性の着色ガラス絵具を印刷し、さらにシリコンあるいはフッ素系の透明な耐熱塗料にてオーバーコートをする三層印刷構成としたものであり、このシリコンあるいはフッ素系の透明な耐熱塗料にてオーバーコートをすることによって、無機顔料の配合量が多くても三層目の透明な耐熱塗料にて印刷強度を保ち、また、透明な耐熱塗料を使用することで無機顔料の発色を妨げることがない、意匠性の高いメタリック調の天板を備えた誘導加熱調理器を提供するものである。
【００１１】
第２の発明は、特に第１の発明のシリコンあるいはフッ素系の透明な耐熱塗料に酸化チタン等の無機顔料を配合したものであり、無機顔料の配合量を調整することによって透光性あるいは遮光性が自由自在に調整でき、意匠性の高いメタリック調の天板を備えた誘導加熱調理器を提供するものである。
【００１２】
第３の発明は、特に第１または２の発明のセンサーが天板に当接する部分にシリコンあるいはフッ素系の着色した耐熱塗料を部分的に印刷する四層構成としたものであり、センサーの当接する部分は特に印刷強度が必要とされるとともに、温度を受感するセンサー部分であることから熱拡散コンパウンド等を塗布される場合があり、印刷の隠蔽性が要求される部分でもある。この部分に着色した耐熱塗料を用いることによって隠蔽性が向上し、印刷強度も向上した意匠性の高いメタリック調の天板を備えた誘導加熱調理器を提供するものである。
【００１３】
第４の発明は、天板を耐熱低膨張ガラスで形成した筐体と、前記天板下方に位置する加熱コイルと、前記加熱コイルに高周波電流を供給する制御回路と、前記天板下面に密着し被加熱調理容器の温度を検出するセンサーとを備え、前記天板の表面に着色したガラス絵具を用いてパターンを印刷した後、透明のガラス絵具を用いてオーバーコートをする二層印刷構成としたものであり、特に天板の表面は、被加熱調理容器による摩耗、清掃時の洗剤等による化学的な反応により、印刷面がはがれることが予想できる。しかしながら、本発明によれば表面の印刷を二層にすることではがれに対する耐力が向上するとともに二層目を透明にすることで意匠を損なうことなく改善することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における誘導加熱調理器の断面図および天板の拡大図を示すものである。
【００１６】
天板１を透光性耐熱低膨張ガラスで形成した筐体２と、天板１下方に位置する加熱コイル３と、加熱コイル３に高周波電流を供給する制御回路４と、天板１下面に密着し被加熱調理容器５の温度を検出するセンサー６とを備え、天板１の裏面に酸化チタン等の無機顔料７を配合したメタリック調絵具８を印刷した後、透光性の着色ガラス絵具９を印刷し、さらにシリコンあるいはフッ素系の透明な耐熱塗料１０にてオーバーコートをする三層印刷構成とした誘導加熱調理器である。シリコンあるいはフッ素系の透明な耐熱塗料１０にてオーバーコートをすることによって、無機顔料７の配合量が多くても三層目の透明な耐熱塗料１０にて印刷強度を保ち、また、透明な耐熱塗料１０を使用することで無機顔料７の発色を妨げることがない、意匠性の高いメタリック調の天板１を備えた誘導加熱調理器を提供するものである。
【００１７】
ここで、無機顔料７の種類、配合量および色調、あるいは、着色ガラス絵具９の色調等は設計者が任意に選択できるものであり、意匠性を考慮して決定するものである。
【００１８】
（実施の形態２）
図２は、本発明の実施の形態２における誘導加熱調理器の天板の拡大図を示すものである。符号が新しいものは形状や機能が新しいものであり、同一名称で同一符号は全く同じものである。
【００１９】
シリコンあるいはフッ素系の透明な耐熱塗料１０に酸化チタン等の無機顔料７を配合したものであり、無機顔料７の配合量を調整することによって透光性あるいは遮光性が自由自在に調整でき、意匠性の高いメタリック調の天板１を備えた誘導加熱調理器を提供するものである。
【００２０】
（実施の形態３）
図３は、本発明の実施の形態３における誘導加熱調理器の天板の拡大図を示すものである。符号が新しいものは形状や機能が新しいものであり、同一名称で同一符号は全く同じものである。
【００２１】
センサー６が天板１に当接する部分にシリコンあるいはフッ素系の着色した耐熱塗料１１を部分的に印刷する四層構成としたものであり、センサー６の当接する部分は特に印刷強度が必要とされるとともに、温度を受感するセンサー部分であることから熱拡散コンパウンド１２（図示せず）等を塗布される場合があり、印刷の隠蔽性が要求される部分でもある。この部分に着色した耐熱塗料１１を用いることによって隠蔽性が向上し、印刷強度も向上した意匠性の高いメタリック調の天板１を備えた誘導加熱調理器を提供するものである。
【００２２】
ここで、着色した耐熱塗料１１の色調等は設計者が任意に選択できるものであり、隠蔽性を考慮して決定するものである。
【００２３】
（実施の形態４）
図４は、本発明の実施の形態４における誘導加熱調理器の天板の拡大図を示すものである。符号が新しいものは形状や機能が新しいものであり、同一名称で同一符号は全く同じものである。
【００２４】
天板１を耐熱低膨張ガラスで形成した筐体２と、天板１下方に位置する加熱コイル３と、加熱コイル３に高周波電流を供給する制御回路４と、天板１下面に密着し被加熱調理容器５の温度を検出するセンサー６とを備え、天板１の表面に着色したガラス絵具９を用いてパターンを印刷した後、透明のガラス絵具１３を用いてオーバーコートをする二層印刷構成としたものであり、特に天板１の表面は、被加熱調理容器５による摩耗、清掃時の洗剤等による化学的な反応により、印刷面がはがれることが予想できる。しかしながら、本発明によれば表面の印刷を二層にすることではがれに対する耐力が向上するとともに二層目を透明にすることで意匠を損なうことなく改善することができる。
【産業上の利用可能性】
【００２５】
以上のように、本発明にかかる誘導加熱調理器は、印刷強度が強く、透光性あるいは遮光性が自由自在で意匠性の高いメタリック調の天板を提供するものであり、ガスコンロ等の用途にも適用できるものである。
【図面の簡単な説明】
【００２６】
【図１】本発明の実施の形態１における誘導加熱調理器の断面図を示す図
【図２】本発明の実施の形態２における誘導加熱調理器の天板の一部を示す図
【図３】本発明の実施の形態３における誘導加熱調理器の天板の一部を示す図
【図４】本発明の実施の形態４における誘導加熱調理器の天板の一部を示す図
【符号の説明】
【００２７】
１  天板
２  筐体
３  加熱コイル
４  制御回路
５  被加熱調理容器
６  センサー
７  無機顔料
８  メタリック調絵具
９  着色したガラス絵具
１０  透明な耐熱塗料
１１  着色した耐熱塗料
１２  熱拡散コンパウンド
１３  透明なガラス絵具
【図１】
2005302633.tif 000003
【図２】
2005302633.tif 000004
【図３】
2005302633.tif 000005
【図４】
2005302633.tif 000006